(57)【要約】  高い熱発電性能を有し、より多くの用途への応用が可能となる、熱発電素子を用いた発電方法、熱発電素子および熱発電デバイスを提供する。互いに対向して配置された第１の電極および第２の電極と、第１および第２の電極に狭持され、かつ第１および第２の電極の双方に電気的に接続された積層体とを備え、積層体はＳｒＢ6層と、Ｃｕ、Ａｇ、ＡｕまたはＡｌを含む金属層とが交互に積層された構造を有し、金属層とＳｒＢ6層との厚さの比が、金属層：ＳｒＢ6層＝２０：１〜２．５：１の範囲にあり、ＳｒＢ6層および金属層の積層面は、第１の電極と第２の電極とが対向する方向に対して、２０°以上５０°以下の傾斜角θで傾斜しており、素子における上記方向に垂直な方向の温度差により、第１および第２の電極間に電位差が発生する熱発電素子、ならびに当該素子を用いた発電方法および熱発電デバイスとする。
2008108034.tif 000002
【特許請求の範囲】
【請求項１】
熱発電素子に温度差を発生させて前記素子から電力を得る、熱発電素子を用いた発電方法であって、
前記素子は、
互いに対向して配置された第１の電極および第２の電極と、
前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記第１の電極と前記第２の電極とが対向する方向に対して、２０°以上５０°以下の傾斜角θで傾斜しており、
前記素子における前記方向に垂直な方向に温度差を発生させることにより、前記第１および第２の電極を介して電力を得る、熱発電素子を用いた発電方法。
【請求項２】
前記積層面の前記方向に対する傾斜角θが、２０°以上４０°以下である請求項１に記載の熱発電素子を用いた発電方法。
【請求項３】
前記積層面の前記方向に対する傾斜角θが、２５°以上３５°以下である請求項１に記載の熱発電素子を用いた発電方法。
【請求項４】
前記金属層が、Ｃｕ、Ａｇ、またはＡｕを含む請求項１に記載の熱発電素子を用いた発電方法。
【請求項５】
前記金属層が、ＣｕまたはＡｇを含む請求項１に記載の熱発電素子を用いた発電方法。
【請求項６】
前記金属層と前記ＳｒＢ6層との厚さの比が、金属層：ＳｒＢ6層＝２０：１〜４：１の範囲にある請求項１に記載の熱発電素子を用いた発電方法。
【請求項７】
前記金属層と前記ＳｒＢ6層との厚さの比が、金属層：ＳｒＢ6層＝１０：１〜４：１の範囲にある請求項１に記載の熱発電素子を用いた発電方法。
【請求項８】
前記素子のパワーファクターが３０（μＷ／（ｃｍ・Ｋ2））以上である請求項１に記載の熱発電素子を用いた発電方法。
【請求項９】
前記金属層が、Ｃｕ、Ａｇ、またはＡｕを含み、
前記金属層と前記ＳｒＢ6層との厚さの比が、金属層：ＳｒＢ6層＝２０：１〜４：１の範囲にある請求項２に記載の熱発電素子を用いた発電方法。
【請求項１０】
前記金属層が、ＣｕまたはＡｇを含み、
前記金属層と前記ＳｒＢ6層との厚さの比が、金属層：ＳｒＢ6層＝１０：１〜４：１の範囲にある請求項３に記載の熱発電素子を用いた発電方法。
【請求項１１】
互いに対向して配置された第１の電極および第２の電極と、
前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記第１の電極と前記第２の電極とが対向する方向に対して、２０°以上５０°以下の傾斜角θで傾斜しており、
前記素子における前記方向に垂直な方向の温度差により、前記第１および第２の電極間に電位差が発生する、熱発電素子。
【請求項１２】
前記積層面の前記方向に対する傾斜角θが、２０°以上４０°以下である請求項１１に記載の熱発電素子。
【請求項１３】
前記積層面の前記方向に対する傾斜角θが、２５°以上３５°以下である請求項１１に記載の熱発電素子。
【請求項１４】
前記金属層が、Ｃｕ、Ａｇ、またはＡｕを含む請求項１１に記載の熱発電素子。
【請求項１５】
前記金属層が、ＣｕまたはＡｇを含む請求項１１に記載の熱発電素子。
【請求項１６】
前記金属層と前記ＳｒＢ6層との厚さの比が、金属層：ＳｒＢ6層＝２０：１〜４：１の範囲にある請求項１１に記載の熱発電素子。
【請求項１７】
前記金属層と前記ＳｒＢ6層との厚さの比が、金属層：ＳｒＢ6層＝１０：１〜４：１の範囲にある請求項１１に記載の熱発電素子。
【請求項１８】
前記素子のパワーファクターが３０（μＷ／（ｃｍ・Ｋ2））以上である請求項１１に記載の熱発電素子。
【請求項１９】
前記金属層が、Ｃｕ、Ａｇ、またはＡｕを含み、
前記金属層と前記ＳｒＢ6層との厚さの比が、金属層：ＳｒＢ6層＝２０：１〜４：１の範囲にある請求項１２に記載の熱発電素子。
【請求項２０】
前記金属層が、ＣｕまたはＡｇを含み、
前記金属層と前記ＳｒＢ6層との厚さの比が、金属層：ＳｒＢ6層＝１０：１〜４：１の範囲にある請求項１３に記載の熱発電素子。
【請求項２１】
互いに対向して配置された第１の電極および第２の電極と、
前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記第１の電極と前記第２の電極とが対向する方向に対して、２０°以上５０°以下の傾斜角θで傾斜しており、
前記素子における前記方向に垂直な方向の温度差により、前記第１および第２の電極間に電位差が発生する熱発電素子の製造方法であって、
ＳｒＢ6層と、Ｃｕ、Ａｇ、Ａｕ、またはＡｌを含む金属層と、が交互に積層され、前記金属層と前記ＳｒＢ6層との厚さの比が、金属層：ＳｒＢ6層＝２０：１〜２．５：１の範囲にある原板を、前記ＳｒＢ6層および前記金属層の積層面を斜めに横断するように切り出し、得られた積層体に、互いに対向し、かつその対向する方向が前記積層面を２０°以上５０°以下の傾斜角θで横断するように前記第１および第２の電極を配置する、熱発電素子の製造方法。
【請求項２２】
支持板と、前記支持板上に配置された熱発電素子と、を備え、
前記素子は、互いに対向して配置された第１および第２の電極と、前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記一対の電極が互いに対向する方向に対して、２０°以上５０°以下の傾斜角θで傾斜しており、
前記素子は、前記方向に垂直な方向が、前記支持板における前記素子が配置された面に垂直な方向と一致するように、前記支持板上に配置され、
前記支持板の前記面に垂直な方向に温度差を発生させることにより、前記一対の電極を介して電力が得られる熱発電デバイス。
【請求項２３】
２以上の前記素子を備え、
前記素子同士が、前記電極を介して電気的に直列に接続されている請求項２２に記載の熱発電デバイス。
【請求項２４】
２以上の前記素子を備え、
前記素子同士が、前記電極を介して電気的に並列に接続されている請求項２２に記載の熱発電デバイス。
【発明の詳細な説明】
【技術分野】
【０００１】
本発明は、熱エネルギーから直接的に電気エネルギーを得る方法である、熱発電素子を用いた発電方法に関する。また、本発明は、熱エネルギーを直接電気エネルギーへ変換する熱発電素子とその製造方法、ならびに熱発電デバイスに関する。
【背景技術】
【０００２】
熱発電は、物質の両端に印加された温度差に比例して起電力が生じるゼーベック効果を利用し、熱エネルギーを直接電気エネルギーに変換する技術である。この技術は、僻地用電源、宇宙用電源、軍事用電源などで実用化されている。【０００３】
従来の熱発電素子では、キャリアの符号が異なる「ｐ形半導体」と「ｎ形半導体」とを、熱的に並列に、かつ電気的に直列に組み合わせた、いわゆる「π型構造」と呼ばれる構成をとることが一般的である。【０００４】
熱発電素子に用いられる熱電材料の性能は、一般に、性能指数Ｚ、またはＺに絶対温度を乗じて無次元化した性能指数ＺＴにより評価される。ＺＴは、熱電材料のゼーベック係数Ｓ、電気抵抗率ρ、および熱伝導率κを用いて、式ＺＴ＝Ｓ2／ρκと記述できる。また、ゼーベック係数Ｓと電気抵抗率ρのみを考慮した指数であるＳ2／ρは、パワーファクター（出力因子）とも呼ばれ、温度差を一定とした場合における熱電材料の発電性能を評価する基準となる。【０００５】
現在、熱電材料として実用化されているＢｉ2Ｔｅ3は、ＺＴが１程度、パワーファクターが４０μＷ／（ｃｍ・Ｋ2）程度であり、高い熱発電性能を有するが、それでも上記π型構造を有する素子とした場合には高い熱発電性能の確保が難しく、より多くの用途での実用に足るほどには至っていない。また、Ｂｉ2Ｔｅ3は耐熱性に課題があり、１００℃以上の温度においてその熱発電性能が低下する他、Ｂｉを構成元素として含むため、環境に対する負荷が大きい。【０００６】
特開２００４−１８６２４１号公報（文献１）では、熱発電材料として、ＳｒＢ6などのホウ素化合物が検討されている。これらのホウ素化合物は、常温常圧下において化学的に非常に安定である他、大気中において、およそ１０００Ｋ程度、窒素などの不活性ガス雰囲気下では、およそ２５００Ｋ程度の温度まで安定であり、耐熱性に優れる。また、上記化合物は、環境に対する負荷の大きい構成元素を含まない。しかし、上記ホウ素化合物のパワーファクターは１８μＷ／（ｃｍ・Ｋ2）程度であり、上記π型構造を有する素子とした場合に、当該素子から実際に得られる熱発電性能がさらに低下するため、実用化には至っていない。【０００７】
一方、π型構造とは異なる構造を有する素子として、自然に存在する、または人工的に作製された積層構造における熱電気特性の異方性を利用した素子が古くから提案されている（Thermoelectrics Handbook，Chapter 45 "Anisotropic Thermoelements"，CRC Press (2006)：文献２)。しかし文献２によれば、このような素子ではＺＴの改善が困難であることから、熱発電の用途ではなく、主に赤外線センサなど、測定分野の用途を想定した開発がなされている。【０００８】
また、これと類似の構造を有する熱電材料として、Ｆｅ−Ｓｉ系材料に代表される熱電特性を有する材料と、ＳｉＯ2に代表される厚さ１００ｎｍ以下の絶縁材料とを、基板上に縞状に交互に配列させた材料が、特開平６−３１０７６６号公報（文献３）に開示されている。文献３によれば、このような微細構造を有する材料では、熱電特性を有するＦｅ−Ｓｉ系材料を単独で用いた場合に比べて、ゼーベック係数Ｓを向上できる一方、絶縁材料の含有により電気抵抗率ρが増大する。このため、素子としたときの内部抵抗が増大して、得られる電力が却って低下する。【０００９】
積層構造を有するその他の熱電材料として、例えば、国際公開第００／０７６００６号パンフレット（文献４）には、半金属、金属、または合成樹脂からなる層状体を備えた材料が開示されている。当該材料は、従来のπ型構造と同様に、層状体を構成する各層の積層方向に温度差を印加し、当該方向と同じ方向に対向するように配置された一対の電極を介して電力を取り出す構成が前提となっており、文献４に開示の素子は、本質的には文献１に開示の素子とは異なる。
【発明の開示】
【００１０】
上述したように、従来の熱電材料では、より多くの用途で実用に足るだけの十分な熱発電性能を実現できない。また、環境に対する負荷が少ない熱電材料を有する熱発電素子の実用化が望まれる。
【００１１】
本発明者らは、積層体を用いた熱発電素子について鋭意研究を重ねた結果、ＳｒＢ6層（ホウ化ストロンチウム）層と、特定の金属を含む金属層とからなり、上記ＳｒＢ6層と上記金属層との厚さの比が特定の範囲にある積層体を用い、当該積層体を狭持する電極同士が対向する方向に対して、積層体の積層面を所定の傾斜角θで傾斜させることにより、ＳｒＢ6を熱電材料として単独で用いた場合に比べて、素子のパワーファクターを増大でき、熱発電特性を大きく向上できるという意外な知見を見出し、この知見に基づいて本発明に到達するに至った。
【００１２】
即ち、本発明の熱発電素子を用いた発電方法は、熱発電素子に温度差を発生させて前記素子から電力を得る方法であって、前記素子は、互いに対向して配置された第１の電極および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層とが交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記第１の電極と前記第２の電極とが対向する方向に対して２０°以上５０°以下の傾斜角θで傾斜しており、前記素子における前記方向に垂直な方向に温度差を発生させることにより、前記第１および第２の電極を介して電力を得る方法である。
【００１３】
本発明の熱発電素子は、互いに対向して配置された第１の電極および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層と、が交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記第１の電極と前記第２の電極とが対向する方向に対して２０°以上５０°以下の傾斜角θで傾斜しており、前記素子における前記方向に垂直な方向の温度差により、前記第１および第２の電極間に電位差が発生する素子である。
【００１４】
本発明の熱発電素子の製造方法は、互いに対向して配置された第１の電極および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層とが交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記第１の電極と前記第２の電極とが対向する方向に対して２０°以上５０°以下の傾斜角θで傾斜しており、前記素子における前記方向に垂直な方向の温度差により、前記第１および第２の電極間に電位差が発生する熱発電素子の製造方法であって、ＳｒＢ6層と、Ｃｕ、Ａｇ、Ａｕ、またはＡｌを含む金属層とが交互に積層され、前記金属層と前記ＳｒＢ6層との厚さの比が、金属層：ＳｒＢ6層＝２０：１〜２．５：１の範囲にある原板を、前記ＳｒＢ6層および前記金属層の積層面を斜めに横断するように切り出し、得られた積層体に、互いに対向し、かつその対向する方向が前記積層面を２０°以上５０°以下の傾斜角θで横断するように前記第１および第２の電極を配置する方法である。
【００１５】
本発明の熱発電デバイスは、支持板と、前記支持板上に配置された熱発電素子とを備え、前記素子は、互いに対向して配置された第１および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層とが交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記一対の電極が互いに対向する方向に対して２０°以上５０°以下の傾斜角θで傾斜しており、前記素子は、前記方向に垂直な方向が、前記支持板における前記素子が配置された面に垂直な方向と一致するように、前記支持板上に配置され、前記支持板の前記面に垂直な方向に温度差を発生させることにより、前記一対の電極を介して電力が得られるデバイスである。
【００１６】
本発明によれば、熱電材料としてＳｒＢ6を単独で用いた場合、例えばπ型構造を有する素子を構成した場合、に比べて、高い熱発電特性を実現できる。また、本発明によれば、環境に対する負荷が少ない熱発電方法、熱発電素子および熱発電デバイスを実現できる。本発明は、熱エネルギーと電気エネルギーとの間のエネルギー変換の効率を向上させ、様々な分野への熱発電の応用を促進させる効果を有しており、工業的に高い価値を有する。
【図面の簡単な説明】
【００１７】
【図１】図１は、本発明の熱発電素子の一例と、第１および第２の電極が対向する方向、温度差を発生させる方向、ならびに傾斜角θと、を示す模式図である。
【図２】図２は、本発明の熱発電素子を駆動する構成の一例を示す模式図である。
【図３】図３は、本発明の熱発電素子の製造方法における、原板から積層体を切り出す方法の一例を示す模式図である。
【図４】図４は、本発明の熱発電デバイスの一例を模式的に示す斜視図である。
【図５】図５は、本発明の熱発電デバイスの別の一例を模式的に示す斜視図である。
【発明を実施するための最良の形態】
【００１８】
（熱発電素子）
図１に、本発明の熱発電素子の一例を示す。図１に示す熱発電素子１は、互いに対向して配置された第１の電極１１および第２の電極１２と、第１の電極１１および第２の電極１２に狭持され、かつ双方の電極に電気的に接続された積層体１３とを備える。積層体１３は、第１の電極１１および第２の電極１２の主面に接続されており、双方の電極の主面は互いに平行である。なお、図１に示す積層体１３の形状は直方体であり、第１の電極１１および第２の電極１２は、その対向する一対の面上に配置されている。第１および第２の電極の表面と、第１および第２の電極が対向する方向（対向方向１７）とは、直交している。【００１９】
積層体１３は、ＳｒＢ6層１４、ならびに、Ｃｕ（銅）、Ａｇ（銀）、Ａｕ（金）またはＡｌ（アルミニウム）を含む金属層１５とが交互に積層された構造を有し、各層の積層面（各層の主面に平行な方向１６）は、対向方向１７に対して、２０°以上５０°以下の傾斜角θで傾斜している。積層体１３における金属層１５と、ＳｒＢ6層１４との厚さの比は、金属層：ＳｒＢ6層＝２０：１〜２．５：１の範囲にある。【００２０】
素子１では、対向方向１７に対して垂直な方向１８の温度差により、第１の電極１１と第２の電極１２との間に電位差が発生する。即ち、素子１における、対向方向１７に対して垂直な方向１８に温度差を発生させることにより、一対の上記電極（第１の電極１１および第２の電極１２）を介して電力を取り出すことができる。【００２１】
具体的には、例えば、図２に示すように、素子１の積層体１３における電極１１、１２を配置していない一方の面に高温部２２を、他方の面に低温部２３を密着させて、電極１１、１２の対向方向１７に対して垂直な方向１８に温度差を印加することにより、電極１１、１２間に電位差を発生させ、両電極を介して電力を取り出すことができる。これに対して、π型構造を有する従来の熱発電素子では、温度差を印加する方向に対して平行な方向にのみ起電力が生じ、垂直な方向には起電力は生じない。このため、従来の熱発電素子では、電力を取り出す一対の電極間に温度差を印加する必要がある。なお、素子１における第１の電極１１と第２の電極１２の対向方向１７、および、温度差を発生させる方向１８は、いずれも、積層体１３における各層の積層面を横断している。また、温度差を発生させる方向１８は、電極１１、１２の対向方向１７に対して、ほぼ垂直であればよい（同様に、本明細書における「垂直」とは、「ほぼ垂直」であればよい）。【００２２】
従来、文献３に開示されているように、熱電材料のゼーベック係数Ｓおよび電気抵抗率ρをともに改善し、素子のパワーファクターを増大させることは困難であった。これに対して素子１では、熱電材料としてＳｒＢ6を単独で用いた場合に比べて、素子のパワーファクターを増大でき、高い熱発電特性を得ることができる。【００２３】
また、素子１は、ＳｒＢ6の熱的特性を反映し、耐熱性に優れる。【００２４】
金属層１５は、Ｃｕ、Ａｇ、Ａｕ、またはＡｌを含む。金属層１５は、Ｃｕ、ＡｇまたはＡｕを含むことが好ましく、ＣｕまたはＡｇを含むことが特に好ましい。この場合、より高い熱発電特性を得ることができる。なお、金属層１５は、これらの金属を単独で、あるいは合金として含んでいてもよい。金属層１５がこれらの金属を単独で含む場合、金属層１５は、Ｃｕ、Ａｇ、Ａｕ、またはＡｌからなり、Ｃｕ、ＡｇまたはＡｕからなることが好ましく、ＣｕまたはＡｇからなることが特に好ましい。【００２５】
第１の電極１１および第２の電極１２には、導電性に優れる材料を用いることが好ましい。例えば、Ｃｕ、Ａｇ、Ｍｏ、Ｗ、Ａｌ、Ｔｉ、Ｃｒ、Ａｕ、Ｐｔ、Ｉｎなどの金属、あるいは、ＴｉＮ、スズ添加酸化インジウム（ＩＴＯ）、ＳｎＯ2などの窒化物または酸化物を用いてもよい。その他、ハンダ、銀ロウ、導電性ペーストなどを電極として用いることもできる。【００２６】
詳細は実施例に後述するが、本発明者らは様々な条件を検討することにより、積層体１３を構成する各層の積層面と電極１１、１２の対向方向１７とがなす傾斜角θ、ならびにＳｒＢ6層１４と金属層１５との厚さの比の制御によって、素子１のパワーファクターをさらに向上させ、より高い熱発電特性が得られることを見出した。【００２７】
傾斜角θは、２０°以上４０°以下が好ましく、２５°以上３５°以下がより好ましい。【００２８】
金属層１５とＳｒＢ6層との厚さの比は、金属層：ＳｒＢ6層＝２０：１〜４：１の範囲にあることが好ましく、金属層：ＳｒＢ6層＝１０：１〜４：１の範囲にあることがより好ましい。【００２９】
傾斜角θ、金属層１５の種類、および上記厚さの比の組み合わせの観点からは、傾斜角θが２０°以上４０°以下であり、金属層１５がＣｕ、Ａｇ、またはＡｕを含み、金属層１５とＳｒＢ6層１４との厚さの比が、金属層：ＳｒＢ6層＝２０：１〜４：１の範囲にあることがより好ましい。【００３０】
また、同じ観点から、傾斜角θが２５°以上３５°以下であり、金属層１５がＣｕまたはＡｇを含み、金属層１５とＳｒＢ6層１４との厚さの比が、金属層：ＳｒＢ6層＝１０：１〜４：１の範囲にあることがより好ましい。【００３１】
これらの条件によっては、素子１のパワーファクター（出力因子）を、３０（μＷ／（ｃｍ・Ｋ2））以上とすることができ、さらには３４（μＷ／（ｃｍ・Ｋ2））以上、４０（μＷ／（ｃｍ・Ｋ2））以上とすることもできる。【００３２】
（熱発電素子の製造方法）
熱発電素子１は、例えば、図３に示すように、ＳｒＢ6層３１と、Ｃｕ、Ａｇ、Ａｕ、またはＡｌを含む金属層３２とが交互に積層され、金属層３２とＳｒＢ6層３１との厚さの比が、金属層：ＳｒＢ6層＝２０：１〜２．５：１の範囲にある原板（積層原板）３４を、ＳｒＢ6層３１および金属層３２の積層面３５を斜めに横断するように切り出し（例えば、切り出し面と積層面３５とが交わる角度が、２０°以上５０°以下となるように切り出し）、得られた積層体１３（１３ａ、１３ｂ、１３ｃまたは１３ｄ）に対して、互いに対向し、かつその対向する方向が積層面３５を２０°以上５０°以下の傾斜角θで横断するように第１および第２の電極を配置して形成できる。なお、図３において符号３３により示される部材は、積層面３５を垂直に横断するように、原板３４を切り出して得た積層体３３であり、このような積層体からは本発明の熱発電素子を形成できない。また、「その対向する方向が積層面３５を横断するように第１および第２の電極を配置する」とは、例えば、図３に示す積層体１３ｄに関しては、その側面ＡおよびＡ’に、または、側面ＢおよびＢ’に、電極を配置することを意味する。【００３３】
金属層３２は、金属層１５を構成する金属と同一の金属からなればよい。【００３４】
原板３４は、例えば、ＳｒＢ6箔と金属箔とを交互に重ね合わせ、圧着成形して形成できる。このとき、ＳｒＢ6箔はＳｒＢ6層３１に、金属箔は金属層３２となる。圧着成形時には、圧力の他に熱を印加してもよい。ＳｒＢ6箔の厚さが薄い場合、当該箔の機械的な強度が弱く破損しやすいので、表面にＳｒＢ6膜を予め形成した金属箔を用い、当該金属箔を圧着成形することが好ましい。この場合、欠陥の少ない原板３４を得やすくなる。このとき、片側の面にのみＳｒＢ6膜が形成された金属箔を用いてもよいが、両側の面にＳｒＢ6膜が形成された金属箔を用いることで、原板３４を構成する各層の密着度を向上できる。【００３５】
また例えば、原板３４は、ＳｒＢ6膜と金属膜とを交互に堆積させることによっても形成できる。【００３６】
金属箔の表面へのＳｒＢ6膜の形成、ならびに、ＳｒＢ6膜および金属膜の堆積は、各種の薄膜形成方法、例えば、スパッタリング法、蒸着法、レーザーアブレーション法、化学的気相成長法をはじめとする気相成長法、液相成長法、めっき法など、により行うことができる。なお、上記薄膜形成手法により形成するＳｒＢ6膜および金属膜の厚さの比は、一般的な手法により調整すればよい。【００３７】
原板３４における金属層３２とＳｒＢ6層３１との厚さの比は、金属層：ＳｒＢ6層＝２０：１〜４：１の範囲が好ましく、金属層：ＳｒＢ6層＝１０：１〜４：１の範囲がより好ましい。【００３８】
原板３４の切り出しには、切削加工などの公知の手法を用いればよい。必要であれば、切り出しにより得られた積層体１３の表面に研磨処理を施してもよい。【００３９】
第１および第２の電極を配置する際には、必ずしも積層体１３における電極を配置する面の全体に当該電極を配置しなくてもよく、積層体１３における電極を配置する面の一部に当該電極を配置してもよい。【００４０】
第１および第２の電極の配置方法は特に限定されず、例えば、スパッタリング法、蒸着法、気相成長法などの各種の薄膜形成手法、あるいは導電性ペーストの塗布、メッキ、溶射などの手法を用いることができる。また例えば、別途形成した電極をハンダ、銀ロウなどにより積層体１３に接合させてもよい。【００４１】
積層体１３への第１および第２の電極の配置にあたっては、第１および第２の電極を、その対向する方向が積層体１３の積層面３５を２０°以上４０°以下の傾斜角θで横断するように配置することが好ましく、２５°以上３５°以下の傾斜角θで横断するように配置することがより好ましい。【００４２】
（熱発電デバイス）
図４に本発明の熱発電デバイスの一例を示す。図４に示すデバイス４１は、支持板４５と、支持板４５上に配置された６つの本発明の熱発電素子１を備える。それぞれの素子１は、各素子における第１および第２の電極が対向する方向１７に垂直な方向が、支持板４５における素子１が配置された面４６に垂直な方向と一致するように、支持板４５上に配置されている。また、隣接する素子１同士は、それぞれの素子１の第１または第２の電極を兼ねる接続電極４３を介して電気的に直列に接続されており、６つの素子１の配列の末端に位置する素子１ａ、１ｂには、第１または第２の電極を兼ねる取り出し電極４４が配置されている。【００４３】
デバイス４１では、支持板４５の面４６に垂直な方向に温度差を発生させる、例えば、支持板４５における素子１が配置されていない面に低温部を、素子１における支持板４５に接している面とは反対側の面に高温部を、接触させることにより、取り出し電極４４を介して電力を得ることができる。なお、図４に示す例における隣接する素子１間では、そのＳｒＢ6層および金属層の積層面の傾斜の方向が互いに逆となっているが、これは、温度差の発生によって素子１に生じる起電力を、隣接する素子１間で打ち消しあわないようにするためである。【００４４】
図５に本発明の熱発電デバイスの別の一例を示す。図５に示すデバイス４２は、支持板４５と、支持板４５上に配置された８つの本発明の熱発電素子１を備える。それぞれの素子１は、各素子における第１および第２の電極が対向する方向１７に垂直な方向が、支持板４５における素子１が配置された面４６に垂直な方向と一致するように、支持板４５上に配置されている。８つの素子１は、２つの素子１を１ブロックとして、支持板４５上に４ブロック配置されており、１つのブロック内の素子（例えば、素子１ａと１ｂ）は、それぞれの素子の第１または第２の電極を兼ねる接続電極４３を介して電気的に並列に接続されている。隣接するブロック同士は、接続電極４３を介して電気的に直列に接続されている。【００４５】
デバイス４２では、支持板４５の面４６に垂直な方向に温度差を発生させる、例えば、支持板４５における素子１が配置されていない面に低温部を、素子１における支持板４５に接している面とは反対側の面に高温部を、接触させることにより、取り出し電極４４を介して電力を得ることができる。なお、図５に示す例における１つのブロック内の素子１間では、そのＳｒＢ6層および金属層の傾斜の方向は互いに同一であり、隣接するブロック間では、素子１のＳｒＢ6層および金属層の傾斜の方向が互いに逆となっているが、これは、温度差の発生によって素子１に生じる（温度差の発生によってブロックに生じる）起電力を、隣接する素子間およびブロック間で打ち消しあわないようにするためである。【００４６】
本発明の熱発電デバイスの構成は図４、５に示す例に限定されず、例えば、支持板上に配置される熱発電素子の個数は１つであってもよいが、図４、５に示す例のように、２以上の熱発電素子を配置した熱発電デバイスとすることにより、より多くの発電量を得ることができる。また、図４に示す例のように、素子同士を電気的に直列に接続することにより、得られる電圧を増大でき、図５に示す例のように、素子同士を電気的に並列に接続することにより、素子１の電気的な接続が部分的に失われた場合においても、熱発電デバイス全体としての機能を確保できる可能性を増大でき、熱発電デバイスの信頼性を向上できる。即ち、これら素子の直列および並列接続を適切に組み合わせることにより、高い熱発電特性を有する熱発電デバイスを構成できる。【００４７】
接続電極４３および取り出し電極４４の構成は、導電性に優れる限り特に限定されない。例えば、Ｃｕ、Ａｇ、Ｍｏ、Ｗ、Ａｌ、Ｔｉ、Ｃｒ、Ａｕ、Ｐｔ、Ｉｎなどの金属、あるいは、ＴｉＮ、スズ添加酸化インジウム（ＩＴＯ）、ＳｎＯ2などの窒化物または酸化物からなる接続電極４３および取り出し電極４４であってもよい。その他、ハンダ、銀ロウ、導電性ペーストなどを電極として用いることもできる。【００４８】
（熱発電素子を用いた発電方法）
本発明の発電方法は、上記説明した本発明の熱発電素子１における電極の対向方向１７に垂直な方向に温度差を発生させることにより、第１の電極１１および第２の電極１２（あるいは接続電極４３または取り出し電極４４）を介して電力を得る方法である。
【実施例】
【００４９】
以下、本発明をより詳細に説明する。本発明は、以下の実施例に限定されない。【００５０】
（実施例１）
実施例１では、ＳｒＢ6ならびに数種類の金属（Ａｕ、Ａｇ、ＣｕおよびＡｌ）を用いて、図１に示すような熱発電素子１を作製し、その熱発電特性を評価した。【００５１】
最初に、サイズが１００ｍｍ×１００ｍｍ、厚さが２０μｍの金属箔（Ａｕ箔、Ａｇ箔、Ｃｕ箔またはＡｌ箔）を準備し、当該金属箔の両面に、スパッタリング法により、厚さ２．０μｍのＳｒＢ6膜を形成した。【００５２】
次に、上記のようにして形成したＳｒＢ6膜／金属箔／ＳｒＢ6膜のシートを、５０ｍｍ×５０ｍｍのサイズに切断して短冊状の小片を形成し、形成した小片を２００枚重ね合わせた状態で、その積層方向に１００ｋｇ／ｃｍ2の荷重を印加しながら１０-4Ｐａの減圧下において２５０℃で１時間の加熱圧着を行った後、切削研磨を行い、サイズが３ｍｍ×４８ｍｍ、厚さが２０ｍｍの積層原板を得た。得られた原板の断面を走査型電子顕微鏡（ＳＥＭ）により観察したところ、厚さ約１８μｍの金属層（金属箔に由来）と、厚さ約２μｍのＳｒＢ6層（ＳｒＢ6膜に由来）とが交互に積層していた。即ち、作製した素子１における金属層とＳｒＢ6層との厚さの比は、金属層：ＳｒＢ6層＝９：１であった。【００５３】
このようにして得られた原板から、ダイヤモンドカッターを用いた切削加工により、厚さ１ｍｍ、幅３ｍｍ、長さ２０ｍｍの積層体１３を、傾斜角θにして０°から９０°まで１０°刻みで変化させながら図３に示すように切り出した。その後、切り出した各々の積層体１３における長辺方向の両端面（図３に示す側面Ｂ、Ｂ’に相当する）に、スパッタリング法によりＡｕからなる第１の電極１１および第２の電極１２を形成して、図１に示すような熱発電素子１を得た。【００５４】
次に、図２に示すように、素子１における電極が配置されていない１つの面をヒーターで１５０℃に加熱するとともに、当該面に対向する面を水冷により３０℃に保持して、対向方向１７に垂直な方向に温度勾配を発生させ、その際に電極間に生じた電圧（起電圧）と、電極間の電気抵抗値とを測定し、素子１のパワーファクターを求めた。なお、温度勾配を発生させる方向は、積層体１３におけるＳｒＢ6層および金属層の積層面を横断する方向とした。【００５５】
各金属箔を用いて形成した素子１（素子１は、用いた金属箔の種類に応じて、Ａｕ層、Ａｇ層、Ｃｕ層またはＡｌ層の各金属層を有する）において、傾斜角θの変化に対する素子１のパワーファクターの評価結果を以下の表１に示す。一例として、金属層がＡｇ層であり、傾斜角θが３０°である素子１では、その起電圧は４７ｍＶ、電気抵抗値は０．０７ｍΩであり、これらの値から求めたパワーファクターは４３（μＷ／（ｃｍ・Ｋ2））であった。【００５６】
【表１】
2008108034.tif 000003
【００５７】
表１に示すように、傾斜角θが０°および９０°の素子、即ち、ＳｒＢ6層および金属層の積層面が、第１および第２の電極が対向する方向に対して平行な素子、または直交している素子では、パワーファクターの値が得られなかった。一方、傾斜角θが０°と９０°以外の素子、即ち、ＳｒＢ6層および金属層の積層面が、第１および第２の電極が対向する方向に対して傾斜している素子、では、パワーファクターを得ることができ、傾斜角θが２０°以上５０°以下の素子では、金属層を構成する金属がＡｌのときに１６（μＷ／（ｃｍ・Ｋ2））以上、金属層を構成する金属がＡｕのときに２０（μＷ／（ｃｍ・Ｋ2））以上、金属層を構成する金属がＣｕのときに２５（μＷ／（ｃｍ・Ｋ2））以上、金属層を構成する金属がＡｇのときに２７（μＷ／（ｃｍ・Ｋ2））以上の高いパワーファクターを得ることができた。【００５８】
また、傾斜角θが２０°以上４０°以下のときに、より高いパワーファクターを得ることができ、金属層を構成する金属がＡｕ、ＡｇまたはＣｕのときに２７（μＷ／（ｃｍ・Ｋ2））以上、金属層を構成する金属がＡｇまたはＣｕのときに３４（μＷ／（ｃｍ・Ｋ2））以上、場合によっては４０（μＷ／（ｃｍ・Ｋ2））以上の高いパワーファクターを得ることができた。【００５９】
（実施例２）
実施例２では、実施例１と同様にして、金属層を構成する金属としてＡｇまたはＣｕを用い、金属層とＳｒＢ6層との厚さの比が異なる素子を作製した。傾斜角θは３０°に固定し、素子の形成に用いた金属箔の厚さを４０μｍ、５０μｍ、６０μｍ、７０μｍ、８０μｍ、９０μｍ、９５μｍ、９８μｍおよび９９μｍに変化させ、金属層およびＳｒＢ6層の積層周期が１００μｍとなるように素子を形成した。形成した素子の積層体の厚さに占めるＳｒＢ6層の厚さの割合は、それぞれ６０％、５０％、４０％、３０％、２０％、１０％、５％、２％および１％となる。【００６０】
作製した素子に対して、実施例１と同様にしてそのパワーファクターを評価した結果を、以下の表２に示す。【００６１】
【表２】
2008108034.tif 000004
【００６２】
表２に示すように、積層体の厚さに占めるＳｒＢ6層の厚さの割合が５〜３０％の範囲、なかでも５〜２０％の範囲、特に１０〜２０％の範囲の場合に、高いパワーファクターを得ることができ、当該割合が１０％の場合に最も高いパワーファクターを得ることができた。この傾向は、金属層を構成する金属がＡｇであってもＣｕであっても同様であった。【００６３】
（実施例３）
実施例３では、実施例１と同様にして、金属層を構成する金属としてＣｕを用い、金属層とＳｒＢ6層との厚さの比、および傾斜角θが異なる素子を作製した。傾斜角θは、１０°から５０°まで５°刻みとし、素子形成時に用いたＣｕ箔の厚さを２０μｍに固定し、Ｃｕ箔の表面に形成したＳｒＢ6膜の厚さを０．２５μｍ、０．５μｍ、１μｍ、２μｍ、４μｍおよび８μｍに変化させて、素子を形成した。【００６４】
作製した素子に対して、実施例１と同様にしてそのパワーファクターを評価した結果を、以下の表３に示す。【００６５】
【表３】
2008108034.tif 000005
【００６６】
表３に示すように、傾斜角θが２０°以上５０°以下の場合、ＳｒＢ6膜の厚さにして１〜８μｍの範囲、特にＳｒＢ6膜の厚さにして１〜４μｍの範囲のときに、高いパワーファクターを得ることができた。特に、ＳｒＢ6膜の厚さが２μｍ（素子の積層周期におけるＣｕ層とＳｒＢ6層との厚さの比が１０：１）のときに最も高いパワーファクターを得ることができた。【００６７】
また、実施例２の結果と併せて考えると、素子の熱発電特性は、金属層およびＳｒＢ6層の厚さの絶対値よりも、その比に大きく依存していると考えられる。また、傾斜角θに関しては、２０°以上４０°以下の範囲で３４μＷ／（ｃｍ・Ｋ2）以上、２５°以上３５°以下の範囲で３８μＷ／（ｃｍ・Ｋ2）以上の高いパワーファクターが得られ（双方とも、上記比にして１０：１のとき）、ＳｒＢ6を単独で熱電材料として用いた場合のおよそ２倍以上高い熱発電特性が実現できた。【００６８】
本発明は、その意図および本質的な特徴から逸脱しない限り、他の実施形態に適用しうる。この明細書に開示されている実施形態は、あらゆる点で説明的なものであってこれに限定されない。本発明の範囲は、上記説明ではなく添付したクレームによって示されており、クレームと均等な意味および範囲にあるすべての変更はそれに含まれる。
【産業上の利用可能性】
【００６９】
以上のように、本発明によれば、熱電材料としてＳｒＢ6を単独で用いた場合、例えばπ型構造を有する素子を構成した場合、に比べて、高い熱発電特性を実現できる。また、本発明によれば、環境に対する負荷が少ない熱発電方法、熱発電素子および熱発電デバイスを実現できる。本発明は、熱エネルギーと電気エネルギーとの間のエネルギー変換の効率を向上させ、熱発電の様々な分野への応用を促進させる効果を有しており、工業的に高い価値を有する。【００７０】
有望な用途としては、例えば、自動車や工場などから排出される排ガスなどの熱を用いた発電機、あるいは、小型の携帯発電機などがある。
【図１】
2008108034.tif 000006
【図２】
2008108034.tif 000007
【図３】
2008108034.tif 000008
【図４】
2008108034.tif 000009
【図５】
2008108034.tif 000010
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
熱発電素子に温度差を発生させて前記素子から電力を得る、熱発電素子を用いた発電方法であって、
前記素子は、
互いに対向して配置された第１の電極および第２の電極と、
前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記第１の電極と前記第２の電極とが対向する方向に対して、２０°以上５０°以下の傾斜角θで傾斜しており、
前記素子における前記方向に垂直な方向に温度差を発生させることにより、前記第１および第２の電極を介して電力を得る、熱発電素子を用いた発電方法。
【請求項２】
前記積層面の前記方向に対する傾斜角θが、２０°以上４０°以下である請求項１に記載の熱発電素子を用いた発電方法。
【請求項３】
前記積層面の前記方向に対する傾斜角θが、２５°以上３５°以下である請求項１に記載の熱発電素子を用いた発電方法。
【請求項４】
前記金属層が、Ｃｕ、Ａｇ、またはＡｕを含む請求項１に記載の熱発電素子を用いた発電方法。
【請求項５】
前記金属層が、ＣｕまたはＡｇを含む請求項１に記載の熱発電素子を用いた発電方法。
【請求項６】
前記金属層と前記ＳｒＢ6層との厚さの比が、金属層：ＳｒＢ6層＝２０：１〜４：１の範囲にある請求項１に記載の熱発電素子を用いた発電方法。
【請求項７】
前記金属層と前記ＳｒＢ6層との厚さの比が、金属層：ＳｒＢ6層＝１０：１〜４：１の範囲にある請求項１に記載の熱発電素子を用いた発電方法。
【請求項８】
前記素子のパワーファクターが３０（μＷ／（ｃｍ・Ｋ2））以上である請求項１に記載の熱発電素子を用いた発電方法。
【請求項９】
前記金属層が、Ｃｕ、Ａｇ、またはＡｕを含み、
前記金属層と前記ＳｒＢ6層との厚さの比が、金属層：ＳｒＢ6層＝２０：１〜４：１の範囲にある請求項２に記載の熱発電素子を用いた発電方法。
【請求項１０】
前記金属層が、ＣｕまたはＡｇを含み、
前記金属層と前記ＳｒＢ6層との厚さの比が、金属層：ＳｒＢ6層＝１０：１〜４：１の範囲にある請求項３に記載の熱発電素子を用いた発電方法。
【請求項１１】
互いに対向して配置された第１の電極および第２の電極と、
前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記第１の電極と前記第２の電極とが対向する方向に対して、２０°以上５０°以下の傾斜角θで傾斜しており、
前記素子における前記方向に垂直な方向の温度差により、前記第１および第２の電極間に電位差が発生する、熱発電素子。
【請求項１２】
前記積層面の前記方向に対する傾斜角θが、２０°以上４０°以下である請求項１１に記載の熱発電素子。
【請求項１３】
前記積層面の前記方向に対する傾斜角θが、２５°以上３５°以下である請求項１１に記載の熱発電素子。
【請求項１４】
前記金属層が、Ｃｕ、Ａｇ、またはＡｕを含む請求項１１に記載の熱発電素子。
【請求項１５】
前記金属層が、ＣｕまたはＡｇを含む請求項１１に記載の熱発電素子。
【請求項１６】
前記金属層と前記ＳｒＢ6層との厚さの比が、金属層：ＳｒＢ6層＝２０：１〜４：１の範囲にある請求項１１に記載の熱発電素子。
【請求項１７】
前記金属層と前記ＳｒＢ6層との厚さの比が、金属層：ＳｒＢ6層＝１０：１〜４：１の範囲にある請求項１１に記載の熱発電素子。
【請求項１８】
前記素子のパワーファクターが３０（μＷ／（ｃｍ・Ｋ2））以上である請求項１１に記載の熱発電素子。
【請求項１９】
前記金属層が、Ｃｕ、Ａｇ、またはＡｕを含み、
前記金属層と前記ＳｒＢ6層との厚さの比が、金属層：ＳｒＢ6層＝２０：１〜４：１の範囲にある請求項１２に記載の熱発電素子。
【請求項２０】
前記金属層が、ＣｕまたはＡｇを含み、
前記金属層と前記ＳｒＢ6層との厚さの比が、金属層：ＳｒＢ6層＝１０：１〜４：１の範囲にある請求項１３に記載の熱発電素子。
【請求項２１】
互いに対向して配置された第１の電極および第２の電極と、
前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記第１の電極と前記第２の電極とが対向する方向に対して、２０°以上５０°以下の傾斜角θで傾斜しており、
前記素子における前記方向に垂直な方向の温度差により、前記第１および第２の電極間に電位差が発生する熱発電素子の製造方法であって、
ＳｒＢ6層と、Ｃｕ、Ａｇ、Ａｕ、またはＡｌを含む金属層と、が交互に積層され、前記金属層と前記ＳｒＢ6層との厚さの比が、金属層：ＳｒＢ6層＝２０：１〜２．５：１の範囲にある原板を、前記ＳｒＢ6層および前記金属層の積層面を斜めに横断するように切り出し、得られた積層体に、互いに対向し、かつその対向する方向が前記積層面を２０°以上５０°以下の傾斜角θで横断するように前記第１および第２の電極を配置する、熱発電素子の製造方法。
【請求項２２】
支持板と、前記支持板上に配置された熱発電素子と、を備え、
前記素子は、互いに対向して配置された第１および第２の電極と、前記第１および第２の電極に狭持され、かつ前記第１および第２の電極の双方に電気的に接続された積層体と、を備え、
前記積層体は、ＳｒＢ6層と、Ｃｕ、Ａｇ、Ａｕ、またはＡｌを含む金属層と、が交互に積層された構造を有し、
前記金属層と前記ＳｒＢ6層との厚さの比が、金属層：ＳｒＢ6層＝２０：１〜２．５：１の範囲にあり、
前記ＳｒＢ6層および前記金属層の積層面は、前記一対の電極が互いに対向する方向に対して、２０°以上５０°以下の傾斜角θで傾斜しており、
前記素子は、前記方向に垂直な方向が、前記支持板における前記素子が配置された面に垂直な方向と一致するように、前記支持板上に配置され、
前記支持板の前記面に垂直な方向に温度差を発生させることにより、前記一対の電極を介して電力が得られる熱発電デバイス。
【請求項２３】
２以上の前記素子を備え、
前記素子同士が、前記電極を介して電気的に直列に接続されている請求項２２に記載の熱発電デバイス。
【請求項２４】
２以上の前記素子を備え、
前記素子同士が、前記電極を介して電気的に並列に接続されている請求項２２に記載の熱発電デバイス。
【手続補正２】
【補正対象書類名】明細書
【補正対象項目名】全文
【補正方法】変更
【補正の内容】
【発明の詳細な説明】
【技術分野】
【０００１】
本発明は、熱エネルギーから直接的に電気エネルギーを得る方法である、熱発電素子を用いた発電方法に関する。また、本発明は、熱エネルギーを直接電気エネルギーへ変換する熱発電素子とその製造方法、ならびに熱発電デバイスに関する。
【背景技術】
【０００２】
熱発電は、物質の両端に印加された温度差に比例して起電力が生じるゼーベック効果を利用し、熱エネルギーを直接電気エネルギーに変換する技術である。この技術は、僻地用電源、宇宙用電源、軍事用電源などで実用化されている。
【０００３】
従来の熱発電素子では、キャリアの符号が異なる「ｐ形半導体」と「ｎ形半導体」とを、熱的に並列に、かつ電気的に直列に組み合わせた、いわゆる「π型構造」と呼ばれる構成をとることが一般的である。
【０００４】
熱発電素子に用いられる熱電材料の性能は、一般に、性能指数Ｚ、またはＺに絶対温度を乗じて無次元化した性能指数ＺＴにより評価される。ＺＴは、熱電材料のゼーベック係数Ｓ、電気抵抗率ρ、および熱伝導率κを用いて、式ＺＴ＝Ｓ2／ρκと記述できる。また、ゼーベック係数Ｓと電気抵抗率ρのみを考慮した指数であるＳ2／ρは、パワーファクター（出力因子）とも呼ばれ、温度差を一定とした場合における熱電材料の発電性能を評価する基準となる。
【０００５】
現在、熱電材料として実用化されているＢｉ2Ｔｅ3は、ＺＴが１程度、パワーファクターが４０μＷ／（ｃｍ・Ｋ2）程度であり、高い熱発電性能を有するが、それでも上記π型構造を有する素子とした場合には高い熱発電性能の確保が難しく、より多くの用途での実用に足るほどには至っていない。また、Ｂｉ2Ｔｅ3は耐熱性に課題があり、１００℃以上の温度においてその熱発電性能が低下する他、Ｂｉを構成元素として含むため、環境に対する負荷が大きい。
【０００６】
特開２００４−１８６２４１号公報（文献１）では、熱発電材料として、ＳｒＢ6などのホウ素化合物が検討されている。これらのホウ素化合物は、常温常圧下において化学的に非常に安定である他、大気中において、およそ１０００Ｋ程度、窒素などの不活性ガス雰囲気下では、およそ２５００Ｋ程度の温度まで安定であり、耐熱性に優れる。また、上記化合物は、環境に対する負荷の大きい構成元素を含まない。しかし、上記ホウ素化合物のパワーファクターは１８μＷ／（ｃｍ・Ｋ2）程度であり、上記π型構造を有する素子とした場合に、当該素子から実際に得られる熱発電性能がさらに低下するため、実用化には至っていない。
【０００７】
一方、π型構造とは異なる構造を有する素子として、自然に存在する、または人工的に作製された積層構造における熱電気特性の異方性を利用した素子が古くから提案されている（Thermoelectrics Handbook，Chapter 45 "Anisotropic Thermoelements"，CRC Press (2006)：文献２)。しかし文献２によれば、このような素子ではＺＴの改善が困難であることから、熱発電の用途ではなく、主に赤外線センサなど、測定分野の用途を想定した開発がなされている。
【０００８】
また、これと類似の構造を有する熱電材料として、Ｆｅ−Ｓｉ系材料に代表される熱電特性を有する材料と、ＳｉＯ2に代表される厚さ１００ｎｍ以下の絶縁材料とを、基板上に縞状に交互に配列させた材料が、特開平６−３１０７６６号公報（文献３）に開示されている。文献３によれば、このような微細構造を有する材料では、熱電特性を有するＦｅ−Ｓｉ系材料を単独で用いた場合に比べて、ゼーベック係数Ｓを向上できる一方、絶縁材料の含有により電気抵抗率ρが増大する。このため、素子としたときの内部抵抗が増大して、得られる電力が却って低下する。
【０００９】
積層構造を有するその他の熱電材料として、例えば、国際公開第００／０７６００６号パンフレット（文献４）には、半金属、金属、または合成樹脂からなる層状体を備えた材料が開示されている。当該材料は、従来のπ型構造と同様に、層状体を構成する各層の積層方向に温度差を印加し、当該方向と同じ方向に対向するように配置された一対の電極を介して電力を取り出す構成が前提となっており、文献４に開示の素子は、本質的には文献１に開示の素子とは異なる。
【発明の開示】
【００１０】
上述したように、従来の熱電材料では、より多くの用途で実用に足るだけの十分な熱発電性能を実現できない。また、環境に対する負荷が少ない熱電材料を有する熱発電素子の実用化が望まれる。
【００１１】
本発明者らは、積層体を用いた熱発電素子について鋭意研究を重ねた結果、ＳｒＢ6層（ホウ化ストロンチウム）層と、特定の金属を含む金属層とからなり、上記ＳｒＢ6層と上記金属層との厚さの比が特定の範囲にある積層体を用い、当該積層体を狭持する電極同士が対向する方向に対して、積層体の積層面を所定の傾斜角θで傾斜させることにより、ＳｒＢ6を熱電材料として単独で用いた場合に比べて、素子のパワーファクターを増大でき、熱発電特性を大きく向上できるという意外な知見を見出し、この知見に基づいて本発明に到達するに至った。
【００１２】
即ち、本発明の熱発電素子を用いた発電方法は、熱発電素子に温度差を発生させて前記素子から電力を得る方法であって、前記素子は、互いに対向して配置された第１の電極および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層とが交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記第１の電極と前記第２の電極とが対向する方向に対して２０°以上５０°以下の傾斜角θで傾斜しており、前記素子における前記方向に垂直な方向に温度差を発生させることにより、前記第１および第２の電極を介して電力を得る方法である。
【００１３】
本発明の熱発電素子は、互いに対向して配置された第１の電極および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層と、が交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記第１の電極と前記第２の電極とが対向する方向に対して２０°以上５０°以下の傾斜角θで傾斜しており、前記素子における前記方向に垂直な方向の温度差により、前記第１および第２の電極間に電位差が発生する素子である。
【００１４】
本発明の熱発電素子の製造方法は、互いに対向して配置された第１の電極および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層とが交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記第１の電極と前記第２の電極とが対向する方向に対して２０°以上５０°以下の傾斜角θで傾斜しており、前記素子における前記方向に垂直な方向の温度差により、前記第１および第２の電極間に電位差が発生する熱発電素子の製造方法であって、ＳｒＢ6層と、Ｃｕ、Ａｇ、Ａｕ、またはＡｌを含む金属層とが交互に積層され、前記金属層と前記ＳｒＢ6層との厚さの比が、金属層：ＳｒＢ6層＝２０：１〜２．５：１の範囲にある原板を、前記ＳｒＢ6層および前記金属層の積層面を斜めに横断するように切り出し、得られた積層体に、互いに対向し、かつその対向する方向が前記積層面を２０°以上５０°以下の傾斜角θで横断するように前記第１および第２の電極を配置する方法である。
【００１５】
本発明の熱発電デバイスは、支持板と、前記支持板上に配置された熱発電素子とを備え、前記素子は、互いに対向して配置された第１および第２の電極と、前記第１および第２の電極に狭持され、かつ前記第１および第２の電極の双方に電気的に接続された積層体とを備え、前記積層体は、ＳｒＢ6層と、Ｃｕ、Ａｇ、Ａｕ、またはＡｌを含む金属層とが交互に積層された構造を有し、前記金属層と前記ＳｒＢ6層との厚さの比が、金属層：ＳｒＢ6層＝２０：１〜２．５：１の範囲にあり、前記ＳｒＢ6層および前記金属層の積層面は、前記一対の電極が互いに対向する方向に対して２０°以上５０°以下の傾斜角θで傾斜しており、前記素子は、前記方向に垂直な方向が、前記支持板における前記素子が配置された面に垂直な方向と一致するように、前記支持板上に配置され、前記支持板の前記面に垂直な方向に温度差を発生させることにより、前記一対の電極を介して電力が得られるデバイスである。
【００１６】
本発明によれば、熱電材料としてＳｒＢ6を単独で用いた場合、例えばπ型構造を有する素子を構成した場合、に比べて、高い熱発電特性を実現できる。また、本発明によれば、環境に対する負荷が少ない熱発電方法、熱発電素子および熱発電デバイスを実現できる。本発明は、熱エネルギーと電気エネルギーとの間のエネルギー変換の効率を向上させ、様々な分野への熱発電の応用を促進させる効果を有しており、工業的に高い価値を有する。
【発明を実施するための最良の形態】
【００１７】
（熱発電素子）
図１に、本発明の熱発電素子の一例を示す。図１に示す熱発電素子１は、互いに対向して配置された第１の電極１１および第２の電極１２と、第１の電極１１および第２の電極１２に狭持され、かつ双方の電極に電気的に接続された積層体１３とを備える。積層体１３は、第１の電極１１および第２の電極１２の主面に接続されており、双方の電極の主面は互いに平行である。なお、図１に示す積層体１３の形状は直方体であり、第１の電極１１および第２の電極１２は、その対向する一対の面上に配置されている。第１および第２の電極の表面と、第１および第２の電極が対向する方向（対向方向１７）とは、直交している。
【００１８】
積層体１３は、ＳｒＢ6層１４、ならびに、Ｃｕ（銅）、Ａｇ（銀）、Ａｕ（金）またはＡｌ（アルミニウム）を含む金属層１５とが交互に積層された構造を有し、各層の積層面（各層の主面に平行な方向１６）は、対向方向１７に対して、２０°以上５０°以下の傾斜角θで傾斜している。積層体１３における金属層１５と、ＳｒＢ6層１４との厚さの比は、金属層：ＳｒＢ6層＝２０：１〜２．５：１の範囲にある。
【００１９】
素子１では、対向方向１７に対して垂直な方向１８の温度差により、第１の電極１１と第２の電極１２との間に電位差が発生する。即ち、素子１における、対向方向１７に対して垂直な方向１８に温度差を発生させることにより、一対の上記電極（第１の電極１１および第２の電極１２）を介して電力を取り出すことができる。
【００２０】
具体的には、例えば、図２に示すように、素子１の積層体１３における電極１１、１２を配置していない一方の面に高温部２２を、他方の面に低温部２３を密着させて、電極１１、１２の対向方向１７に対して垂直な方向１８に温度差を印加することにより、電極１１、１２間に電位差を発生させ、両電極を介して電力を取り出すことができる。これに対して、π型構造を有する従来の熱発電素子では、温度差を印加する方向に対して平行な方向にのみ起電力が生じ、垂直な方向には起電力は生じない。このため、従来の熱発電素子では、電力を取り出す一対の電極間に温度差を印加する必要がある。なお、素子１における第１の電極１１と第２の電極１２の対向方向１７、および、温度差を発生させる方向１８は、いずれも、積層体１３における各層の積層面を横断している。また、温度差を発生させる方向１８は、電極１１、１２の対向方向１７に対して、ほぼ垂直であればよい（同様に、本明細書における「垂直」とは、「ほぼ垂直」であればよい）。
【００２１】
従来、文献３に開示されているように、熱電材料のゼーベック係数Ｓおよび電気抵抗率ρをともに改善し、素子のパワーファクターを増大させることは困難であった。これに対して素子１では、熱電材料としてＳｒＢ6を単独で用いた場合に比べて、素子のパワーファクターを増大でき、高い熱発電特性を得ることができる。
【００２２】
また、素子１は、ＳｒＢ6の熱的特性を反映し、耐熱性に優れる。
【００２３】
金属層１５は、Ｃｕ、Ａｇ、Ａｕ、またはＡｌを含む。金属層１５は、Ｃｕ、ＡｇまたはＡｕを含むことが好ましく、ＣｕまたはＡｇを含むことが特に好ましい。この場合、より高い熱発電特性を得ることができる。なお、金属層１５は、これらの金属を単独で、あるいは合金として含んでいてもよい。金属層１５がこれらの金属を単独で含む場合、金属層１５は、Ｃｕ、Ａｇ、Ａｕ、またはＡｌからなり、Ｃｕ、ＡｇまたはＡｕからなることが好ましく、ＣｕまたはＡｇからなることが特に好ましい。
【００２４】
第１の電極１１および第２の電極１２には、導電性に優れる材料を用いることが好ましい。例えば、Ｃｕ、Ａｇ、Ｍｏ、Ｗ、Ａｌ、Ｔｉ、Ｃｒ、Ａｕ、Ｐｔ、Ｉｎなどの金属、あるいは、ＴｉＮ、スズ添加酸化インジウム（ＩＴＯ）、ＳｎＯ2などの窒化物または酸化物を用いてもよい。その他、ハンダ、銀ロウ、導電性ペーストなどを電極として用いることもできる。
【００２５】
詳細は実施例に後述するが、本発明者らは様々な条件を検討することにより、積層体１３を構成する各層の積層面と電極１１、１２の対向方向１７とがなす傾斜角θ、ならびにＳｒＢ6層１４と金属層１５との厚さの比の制御によって、素子１のパワーファクターをさらに向上させ、より高い熱発電特性が得られることを見出した。
【００２６】
傾斜角θは、２０°以上４０°以下が好ましく、２５°以上３５°以下がより好ましい。
【００２７】
金属層１５とＳｒＢ6層との厚さの比は、金属層：ＳｒＢ6層＝２０：１〜４：１の範囲にあることが好ましく、金属層：ＳｒＢ6層＝１０：１〜４：１の範囲にあることがより好ましい。
【００２８】
傾斜角θ、金属層１５の種類、および上記厚さの比の組み合わせの観点からは、傾斜角θが２０°以上４０°以下であり、金属層１５がＣｕ、Ａｇ、またはＡｕを含み、金属層１５とＳｒＢ6層１４との厚さの比が、金属層：ＳｒＢ6層＝２０：１〜４：１の範囲にあることがより好ましい。
【００２９】
また、同じ観点から、傾斜角θが２５°以上３５°以下であり、金属層１５がＣｕまたはＡｇを含み、金属層１５とＳｒＢ6層１４との厚さの比が、金属層：ＳｒＢ6層＝１０：１〜４：１の範囲にあることがより好ましい。
【００３０】
これらの条件によっては、素子１のパワーファクター（出力因子）を、３０（μＷ／（ｃｍ・Ｋ2））以上とすることができ、さらには３４（μＷ／（ｃｍ・Ｋ2））以上、４０（μＷ／（ｃｍ・Ｋ2））以上とすることもできる。
【００３１】
（熱発電素子の製造方法）
熱発電素子１は、例えば、図３に示すように、ＳｒＢ6層３１と、Ｃｕ、Ａｇ、Ａｕ、またはＡｌを含む金属層３２とが交互に積層され、金属層３２とＳｒＢ6層３１との厚さの比が、金属層：ＳｒＢ6層＝２０：１〜２．５：１の範囲にある原板（積層原板）３４を、ＳｒＢ6層３１および金属層３２の積層面３５を斜めに横断するように切り出し（例えば、切り出し面と積層面３５とが交わる角度が、２０°以上５０°以下となるように切り出し）、得られた積層体１３（１３ａ、１３ｂ、１３ｃまたは１３ｄ）に対して、互いに対向し、かつその対向する方向が積層面３５を２０°以上５０°以下の傾斜角θで横断するように第１および第２の電極を配置して形成できる。なお、図３において符号３３により示される部材は、積層面３５を垂直に横断するように、原板３４を切り出して得た積層体３３であり、このような積層体からは本発明の熱発電素子を形成できない。また、「その対向する方向が積層面３５を横断するように第１および第２の電極を配置する」とは、例えば、図３に示す積層体１３ｄに関しては、その側面ＡおよびＡ’に、または、側面ＢおよびＢ’に、電極を配置することを意味する。
【００３２】
金属層３２は、金属層１５を構成する金属と同一の金属からなればよい。
【００３３】
原板３４は、例えば、ＳｒＢ6箔と金属箔とを交互に重ね合わせ、圧着成形して形成できる。このとき、ＳｒＢ6箔はＳｒＢ6層３１に、金属箔は金属層３２となる。圧着成形時には、圧力の他に熱を印加してもよい。ＳｒＢ6箔の厚さが薄い場合、当該箔の機械的な強度が弱く破損しやすいので、表面にＳｒＢ6膜を予め形成した金属箔を用い、当該金属箔を圧着成形することが好ましい。この場合、欠陥の少ない原板３４を得やすくなる。このとき、片側の面にのみＳｒＢ6膜が形成された金属箔を用いてもよいが、両側の面にＳｒＢ6膜が形成された金属箔を用いることで、原板３４を構成する各層の密着度を向上できる。
【００３４】
また例えば、原板３４は、ＳｒＢ6膜と金属膜とを交互に堆積させることによっても形成できる。
【００３５】
金属箔の表面へのＳｒＢ6膜の形成、ならびに、ＳｒＢ6膜および金属膜の堆積は、各種の薄膜形成方法、例えば、スパッタリング法、蒸着法、レーザーアブレーション法、化学的気相成長法をはじめとする気相成長法、液相成長法、めっき法など、により行うことができる。なお、上記薄膜形成手法により形成するＳｒＢ6膜および金属膜の厚さの比は、一般的な手法により調整すればよい。
【００３６】
原板３４における金属層３２とＳｒＢ6層３１との厚さの比は、金属層：ＳｒＢ6層＝２０：１〜４：１の範囲が好ましく、金属層：ＳｒＢ6層＝１０：１〜４：１の範囲がより好ましい。
【００３７】
原板３４の切り出しには、切削加工などの公知の手法を用いればよい。必要であれば、切り出しにより得られた積層体１３の表面に研磨処理を施してもよい。
【００３８】
第１および第２の電極を配置する際には、必ずしも積層体１３における電極を配置する面の全体に当該電極を配置しなくてもよく、積層体１３における電極を配置する面の一部に当該電極を配置してもよい。
【００３９】
第１および第２の電極の配置方法は特に限定されず、例えば、スパッタリング法、蒸着法、気相成長法などの各種の薄膜形成手法、あるいは導電性ペーストの塗布、メッキ、溶射などの手法を用いることができる。また例えば、別途形成した電極をハンダ、銀ロウなどにより積層体１３に接合させてもよい。
【００４０】
積層体１３への第１および第２の電極の配置にあたっては、第１および第２の電極を、その対向する方向が積層体１３の積層面３５を２０°以上４０°以下の傾斜角θで横断するように配置することが好ましく、２５°以上３５°以下の傾斜角θで横断するように配置することがより好ましい。
【００４１】
（熱発電デバイス）
図４に本発明の熱発電デバイスの一例を示す。図４に示すデバイス４１は、支持板４５と、支持板４５上に配置された６つの本発明の熱発電素子１を備える。それぞれの素子１は、各素子における第１および第２の電極が対向する方向１７に垂直な方向が、支持板４５における素子１が配置された面４６に垂直な方向と一致するように、支持板４５上に配置されている。また、隣接する素子１同士は、それぞれの素子１の第１または第２の電極を兼ねる接続電極４３を介して電気的に直列に接続されており、６つの素子１の配列の末端に位置する素子１ａ、１ｂには、第１または第２の電極を兼ねる取り出し電極４４が配置されている。
【００４２】
デバイス４１では、支持板４５の面４６に垂直な方向に温度差を発生させる、例えば、支持板４５における素子１が配置されていない面に低温部を、素子１における支持板４５に接している面とは反対側の面に高温部を、接触させることにより、取り出し電極４４を介して電力を得ることができる。なお、図４に示す例における隣接する素子１間では、そのＳｒＢ6層および金属層の積層面の傾斜の方向が互いに逆となっているが、これは、温度差の発生によって素子１に生じる起電力を、隣接する素子１間で打ち消しあわないようにするためである。
【００４３】
図５に本発明の熱発電デバイスの別の一例を示す。図５に示すデバイス４２は、支持板４５と、支持板４５上に配置された８つの本発明の熱発電素子１を備える。それぞれの素子１は、各素子における第１および第２の電極が対向する方向１７に垂直な方向が、支持板４５における素子１が配置された面４６に垂直な方向と一致するように、支持板４５上に配置されている。８つの素子１は、２つの素子１を１ブロックとして、支持板４５上に４ブロック配置されており、１つのブロック内の素子（例えば、素子１ａと１ｂ）は、それぞれの素子の第１または第２の電極を兼ねる接続電極４３を介して電気的に並列に接続されている。隣接するブロック同士は、接続電極４３を介して電気的に直列に接続されている。
【００４４】
デバイス４２では、支持板４５の面４６に垂直な方向に温度差を発生させる、例えば、支持板４５における素子１が配置されていない面に低温部を、素子１における支持板４５に接している面とは反対側の面に高温部を、接触させることにより、取り出し電極４４を介して電力を得ることができる。なお、図５に示す例における１つのブロック内の素子１間では、そのＳｒＢ6層および金属層の傾斜の方向は互いに同一であり、隣接するブロック間では、素子１のＳｒＢ6層および金属層の傾斜の方向が互いに逆となっているが、これは、温度差の発生によって素子１に生じる（温度差の発生によってブロックに生じる）起電力を、隣接する素子間およびブロック間で打ち消しあわないようにするためである。
【００４５】
本発明の熱発電デバイスの構成は図４、５に示す例に限定されず、例えば、支持板上に配置される熱発電素子の個数は１つであってもよいが、図４、５に示す例のように、２以上の熱発電素子を配置した熱発電デバイスとすることにより、より多くの発電量を得ることができる。また、図４に示す例のように、素子同士を電気的に直列に接続することにより、得られる電圧を増大でき、図５に示す例のように、素子同士を電気的に並列に接続することにより、素子１の電気的な接続が部分的に失われた場合においても、熱発電デバイス全体としての機能を確保できる可能性を増大でき、熱発電デバイスの信頼性を向上できる。即ち、これら素子の直列および並列接続を適切に組み合わせることにより、高い熱発電特性を有する熱発電デバイスを構成できる。
【００４６】
接続電極４３および取り出し電極４４の構成は、導電性に優れる限り特に限定されない。例えば、Ｃｕ、Ａｇ、Ｍｏ、Ｗ、Ａｌ、Ｔｉ、Ｃｒ、Ａｕ、Ｐｔ、Ｉｎなどの金属、あるいは、ＴｉＮ、スズ添加酸化インジウム（ＩＴＯ）、ＳｎＯ2などの窒化物または酸化物からなる接続電極４３および取り出し電極４４であってもよい。その他、ハンダ、銀ロウ、導電性ペーストなどを電極として用いることもできる。
【００４７】
（熱発電素子を用いた発電方法）
本発明の発電方法は、上記説明した本発明の熱発電素子１における電極の対向方向１７に垂直な方向に温度差を発生させることにより、第１の電極１１および第２の電極１２（あるいは接続電極４３または取り出し電極４４）を介して電力を得る方法である。
【実施例】
【００４８】
以下、本発明をより詳細に説明する。本発明は、以下の実施例に限定されない。
【００４９】
（実施例１）
実施例１では、ＳｒＢ6ならびに数種類の金属（Ａｕ、Ａｇ、ＣｕおよびＡｌ）を用いて、図１に示すような熱発電素子１を作製し、その熱発電特性を評価した。
【００５０】
最初に、サイズが１００ｍｍ×１００ｍｍ、厚さが２０μｍの金属箔（Ａｕ箔、Ａｇ箔、Ｃｕ箔またはＡｌ箔）を準備し、当該金属箔の両面に、スパッタリング法により、厚さ２．０μｍのＳｒＢ6膜を形成した。
【００５１】
次に、上記のようにして形成したＳｒＢ6膜／金属箔／ＳｒＢ6膜のシートを、５０ｍｍ×５０ｍｍのサイズに切断して短冊状の小片を形成し、形成した小片を２００枚重ね合わせた状態で、その積層方向に１００ｋｇ／ｃｍ2の荷重を印加しながら１０-4Ｐａの減圧下において２５０℃で１時間の加熱圧着を行った後、切削研磨を行い、サイズが３ｍｍ×４８ｍｍ、厚さが２０ｍｍの積層原板を得た。得られた原板の断面を走査型電子顕微鏡（ＳＥＭ）により観察したところ、厚さ約１８μｍの金属層（金属箔に由来）と、厚さ約２μｍのＳｒＢ6層（ＳｒＢ6膜に由来）とが交互に積層していた。即ち、作製した素子１における金属層とＳｒＢ6層との厚さの比は、金属層：ＳｒＢ6層＝９：１であった。
【００５２】
このようにして得られた原板から、ダイヤモンドカッターを用いた切削加工により、厚さ１ｍｍ、幅３ｍｍ、長さ２０ｍｍの積層体１３を、傾斜角θにして０°から９０°まで１０°刻みで変化させながら図３に示すように切り出した。その後、切り出した各々の積層体１３における長辺方向の両端面（図３に示す側面Ｂ、Ｂ’に相当する）に、スパッタリング法によりＡｕからなる第１の電極１１および第２の電極１２を形成して、図１に示すような熱発電素子１を得た。
【００５３】
次に、図２に示すように、素子１における電極が配置されていない１つの面をヒーターで１５０℃に加熱するとともに、当該面に対向する面を水冷により３０℃に保持して、対向方向１７に垂直な方向に温度勾配を発生させ、その際に電極間に生じた電圧（起電圧）と、電極間の電気抵抗値とを測定し、素子１のパワーファクターを求めた。なお、温度勾配を発生させる方向は、積層体１３におけるＳｒＢ6層および金属層の積層面を横断する方向とした。
【００５４】
各金属箔を用いて形成した素子１（素子１は、用いた金属箔の種類に応じて、Ａｕ層、Ａｇ層、Ｃｕ層またはＡｌ層の各金属層を有する）において、傾斜角θの変化に対する素子１のパワーファクターの評価結果を以下の表１に示す。一例として、金属層がＡｇ層であり、傾斜角θが３０°である素子１では、その起電圧は４７ｍＶ、電気抵抗値は０．０７ｍΩであり、これらの値から求めたパワーファクターは４３（μＷ／（ｃｍ・Ｋ2））であった。
【００５５】
【表１】
2008108034.tif 000011
【００５６】
表１に示すように、傾斜角θが０°および９０°の素子、即ち、ＳｒＢ6層および金属層の積層面が、第１および第２の電極が対向する方向に対して平行な素子、または直交している素子では、パワーファクターの値が得られなかった。一方、傾斜角θが０°と９０°以外の素子、即ち、ＳｒＢ6層および金属層の積層面が、第１および第２の電極が対向する方向に対して傾斜している素子、では、パワーファクターを得ることができ、傾斜角θが２０°以上５０°以下の素子では、金属層を構成する金属がＡｌのときに１６（μＷ／（ｃｍ・Ｋ2））以上、金属層を構成する金属がＡｕのときに２０（μＷ／（ｃｍ・Ｋ2））以上、金属層を構成する金属がＣｕのときに２５（μＷ／（ｃｍ・Ｋ2））以上、金属層を構成する金属がＡｇのときに２７（μＷ／（ｃｍ・Ｋ2））以上の高いパワーファクターを得ることができた。
【００５７】
また、傾斜角θが２０°以上４０°以下のときに、より高いパワーファクターを得ることができ、金属層を構成する金属がＡｕ、ＡｇまたはＣｕのときに２７（μＷ／（ｃｍ・Ｋ2））以上、金属層を構成する金属がＡｇまたはＣｕのときに３４（μＷ／（ｃｍ・Ｋ2））以上、場合によっては４０（μＷ／（ｃｍ・Ｋ2））以上の高いパワーファクターを得ることができた。
【００５８】
（実施例２）
実施例２では、実施例１と同様にして、金属層を構成する金属としてＡｇまたはＣｕを用い、金属層とＳｒＢ6層との厚さの比が異なる素子を作製した。傾斜角θは３０°に固定し、素子の形成に用いた金属箔の厚さを４０μｍ、５０μｍ、６０μｍ、７０μｍ、８０μｍ、９０μｍ、９５μｍ、９８μｍおよび９９μｍに変化させ、金属層およびＳｒＢ6層の積層周期が１００μｍとなるように素子を形成した。形成した素子の積層体の厚さに占めるＳｒＢ6層の厚さの割合は、それぞれ６０％、５０％、４０％、３０％、２０％、１０％、５％、２％および１％となる。
【００５９】
作製した素子に対して、実施例１と同様にしてそのパワーファクターを評価した結果を、以下の表２に示す。
【００６０】
【表２】
2008108034.tif 000012
【００６１】
表２に示すように、積層体の厚さに占めるＳｒＢ6層の厚さの割合が５〜３０％の範囲、なかでも５〜２０％の範囲、特に１０〜２０％の範囲の場合に、高いパワーファクターを得ることができ、当該割合が１０％の場合に最も高いパワーファクターを得ることができた。この傾向は、金属層を構成する金属がＡｇであってもＣｕであっても同様であった。
【００６２】
（実施例３）
実施例３では、実施例１と同様にして、金属層を構成する金属としてＣｕを用い、金属層とＳｒＢ6層との厚さの比、および傾斜角θが異なる素子を作製した。傾斜角θは、１０°から５０°まで５°刻みとし、素子形成時に用いたＣｕ箔の厚さを２０μｍに固定し、Ｃｕ箔の表面に形成したＳｒＢ6膜の厚さを０．２５μｍ、０．５μｍ、１μｍ、２μｍ、４μｍおよび８μｍに変化させて、素子を形成した。
【００６３】
作製した素子に対して、実施例１と同様にしてそのパワーファクターを評価した結果を、以下の表３に示す。
【００６４】
【表３】
2008108034.tif 000013
【００６５】
表３に示すように、傾斜角θが２０°以上５０°以下の場合、ＳｒＢ6膜の厚さにして１〜８μｍの範囲、特にＳｒＢ6膜の厚さにして１〜４μｍの範囲のときに、高いパワーファクターを得ることができた。特に、ＳｒＢ6膜の厚さが２μｍ（素子の積層周期におけるＣｕ層とＳｒＢ6層との厚さの比が１０：１）のときに最も高いパワーファクターを得ることができた。
【００６６】
また、実施例２の結果と併せて考えると、素子の熱発電特性は、金属層およびＳｒＢ6層の厚さの絶対値よりも、その比に大きく依存していると考えられる。また、傾斜角θに関しては、２０°以上４０°以下の範囲で３４μＷ／（ｃｍ・Ｋ2）以上、２５°以上３５°以下の範囲で３８μＷ／（ｃｍ・Ｋ2）以上の高いパワーファクターが得られ（双方とも、上記比にして１０：１のとき）、ＳｒＢ6を単独で熱電材料として用いた場合のおよそ２倍以上高い熱発電特性が実現できた。
【００６７】
本発明は、その意図および本質的な特徴から逸脱しない限り、他の実施形態に適用しうる。この明細書に開示されている実施形態は、あらゆる点で説明的なものであってこれに限定されない。本発明の範囲は、上記説明ではなく添付したクレームによって示されており、クレームと均等な意味および範囲にあるすべての変更はそれに含まれる。
【産業上の利用可能性】
【００６８】
以上のように、本発明によれば、熱電材料としてＳｒＢ6を単独で用いた場合、例えばπ型構造を有する素子を構成した場合、に比べて、高い熱発電特性を実現できる。また、本発明によれば、環境に対する負荷が少ない熱発電方法、熱発電素子および熱発電デバイスを実現できる。本発明は、熱エネルギーと電気エネルギーとの間のエネルギー変換の効率を向上させ、熱発電の様々な分野への応用を促進させる効果を有しており、工業的に高い価値を有する。
【００６９】
有望な用途としては、例えば、自動車や工場などから排出される排ガスなどの熱を用いた発電機、あるいは、小型の携帯発電機などがある。
【図面の簡単な説明】
【００７０】
【図１】図１は、本発明の熱発電素子の一例と、第１および第２の電極が対向する方向、温度差を発生させる方向、ならびに傾斜角θと、を示す模式図である。
【図２】図２は、本発明の熱発電素子を駆動する構成の一例を示す模式図である。
【図３】図３は、本発明の熱発電素子の製造方法における、原板から積層体を切り出す方法の一例を示す模式図である。
【図４】図４は、本発明の熱発電デバイスの一例を模式的に示す斜視図である。
【図５】図５は、本発明の熱発電デバイスの別の一例を模式的に示す斜視図である。
【手続補正３】
【補正対象書類名】図面
【補正対象項目名】全図
【補正方法】変更
【補正の内容】
【図１】
2008108034.tif 000014
【図２】
2008108034.tif 000015
【図３】
2008108034.tif 000016
【図４】
2008108034.tif 000017
【図５】
2008108034.tif 000018
【国際調査報告】
2008108034.tif 000019
2008108034.tif 000020